(57)【特許請求の範囲】
【請求項１】
下記一般式（１）で示される繰り返し単位Ａ及び／又はＢを有する高分子化合物を含むことを特徴とするレジスト保護膜材料。
【化１】
0004761065.tif 000030
（式中、Ｒ1〜Ｒ4は水素原子、あるいはＲ1とＲ2、Ｒ3とＲ4が結合してメチレン基又はエチレン基を形成する基、Ｒ5はフッ素原子又はトリフルオロメチル基であり、Ｒ6は水素原子、メチル基、フッ素原子又はトリフルオロメチル基である。ｍ、ｎはそれぞれ１〜３の整数であり、０≦ａ≦１、０≦ｂ≦１、０＜ａ＋ｂ≦１の範囲である。）
【請求項２】
一般式（１）で示される繰り返し単位に加えて、カルボキシル基及び下記一般式（２）で示されるα−フルオロアルコール基から選ばれるアルカリ溶解性基を有する繰り返し単位Ｃを共重合してなる高分子化合物を含む請求項１記載のレジスト保護膜材料。
【化２】
0004761065.tif 000031
（式中、Ｒ7、Ｒ8は水素原子、メチル基、フッ素原子又はトリフルオロメチル基であり、Ｒ7とＲ8のどちらか一方に少なくとも１個以上のフッ素原子を含む。）
【請求項３】
更に、フルオロアルキル基を有する繰り返し単位Ｄを共重合してなる請求項１又は２記載のレジスト保護膜材料。
【請求項４】
更に、上記高分子化合物を溶解する溶媒を含有する請求項１、２又は３記載のレジスト保護膜材料。
【請求項５】
ウエハーに形成したフォトレジスト層上にレジスト上層膜材料による保護膜を形成し、露光を行った後、現像を行うリソグラフィーによるパターン形成方法において、上記レジスト上層膜材料として請求項１乃至４のいずれか１項記載のレジスト保護膜材料を用いることを特徴とするパターン形成方法。
【請求項６】
ウエハーに形成したフォトレジスト層上にレジスト上層膜材料による保護膜を形成し、水中で露光を行った後、現像を行う液浸リソグラフィーによるパターン形成方法において、上記レジスト上層膜材料として請求項１乃至４のいずれか１項記載のレジスト保護膜材料を用いることを特徴とするパターン形成方法。
【請求項７】
液浸リソグラフィーが、１８０〜２５０ｎｍの範囲の露光波長を用い、投影レンズとウエハーの間に水を挿入させたものである請求項６記載のパターン形成方法。
【請求項８】
露光後に行う現像工程において、アルカリ現像液によりフォトレジスト層の現像とレジスト上層膜材料の保護膜の剥離とを同時に行う請求項６又は７記載のパターン形成方法。
【請求項９】
露光後に有機溶媒によってレジスト保護膜の剥離を行い、アルカリ現像液によりフォトレジスト層の現像を行う請求項６又は７記載のパターン形成方法。
【発明の詳細な説明】
【技術分野】
【０００１】
本発明は、半導体素子などの製造工程における微細加工、特に波長１９３ｎｍのＡｒＦエキシマレーザーを光源とし、投影レンズとウエハーの間に水を挿入する液浸フォトリソグラフィーにおいて、フォトレジストを保護すべくレジスト上層材料として用いるレジスト保護膜材料及びこれを用いたレジストパターンの形成方法に関する。
【背景技術】
【０００２】
近年、ＬＳＩの高集積化と高速度化に伴い、パターンルールの微細化が求められている中、現在汎用技術として用いられている光露光では、光源の波長に由来する本質的な解像度の限界に近づきつつある。レジストパターン形成の際に使用する露光光として、水銀灯のｇ線（４３６ｎｍ）もしくはｉ線（３６５ｎｍ）を光源とする光露光が広く用いられた。更なる微細化のための手段として、露光波長を短波長化する方法が有効とされ、６４Ｍビット（加工寸法が０．２５μｍ以下）ＤＲＡＭ（ダイナミック・ランダム・アクセス・メモリー）以降の量産プロセスには、露光光源としてｉ線（３６５ｎｍ）に代わって短波長のＫｒＦエキシマレーザー（２４８ｎｍ）が利用された。しかし、更に微細な加工技術（加工寸法が０．２μｍ以下）を必要とする集積度２５６Ｍ及び１Ｇ以上のＤＲＡＭの製造には、より短波長の光源が必要とされ、１０年ほど前からＡｒＦエキシマレーザー（１９３ｎｍ）を用いたフォトグラフィーが本格的に検討されてきた。当初ＡｒＦリソグラフィーは１８０ｎｍノードのデバイス作製から適用されるはずであったが、ＫｒＦエキシマリソグラフィーは１３０ｎｍノードデバイス量産まで延命され、ＡｒＦリソグラフィーの本格適用は９０ｎｍノードからである。更に、ＮＡを０．９にまで高めたレンズと組み合わせて６５ｎｍノードデバイスの検討が行われている。次の４５ｎｍノードデバイスには露光波長の短波長化が推し進められ、波長１５７ｎｍのＦ2リソグラフィーが候補に挙がった。しかしながら、投影レンズに高価なＣａＦ2単結晶を大量に用いることによるスキャナーのコストアップ、ソフトペリクルの耐久性が極めて低いためのハードペリクル導入に伴う光学系の変更、レジストのエッチング耐性低下等の種々の問題により、Ｆ2リソグラフィーの先送りと、ＡｒＦ液浸リソグラフィーの早期導入が提唱された（非特許文献１：Ｐｒｏｃ．  ＳＰＩＥ  Ｖｏｌ．  ４６９０  ｘｘｉｘ）。
【０００３】
ＡｒＦ液浸リソグラフィーにおいて、投影レンズとウエハーの間に水を含浸させることが提案されている。１９３ｎｍにおける水の屈折率は１．４４であり、ＮＡ１．０以上のレンズを使ってもパターン形成が可能で、理論上はＮＡを１．４４にまで上げることができる。ＮＡの向上分だけ解像力が向上し、ＮＡ１．２以上のレンズと強い超解像技術の組み合わせで４５ｎｍノードの可能性が示されている（非特許文献２：Ｐｒｏｃ．  ＳＰＩＥ  Ｖｏｌ．  ５０４０  ｐ７２４）。
【０００４】
ここで、レジスト膜の上に水が存在することによる様々な問題が指摘された。発生した酸や、クエンチャーとしてレジスト膜に添加されているアミン化合物が水に溶解してしまうことによる形状変化や、膨潤によるパターン倒れなどである。そのため、レジスト膜と水との間に保護膜を設けることが有効であることが提案されている（非特許文献３：２ｎｄ  Ｉｍｍｅｒｓｉｏｎ  Ｗｏｒｋ  Ｓｈｏｐ，  Ｊｕｌｙ  １１，  ２００３，  Ｒｅｓｉｓｔ  ａｎｄ  Ｃｏｖｅｒ  Ｍａｔｅｒｉａｌ  Ｉｎｖｅｓｔｉｇａｔｉｏｎ  ｆｏｒ  Ｉｍｍｅｒｓｉｏｎ  Ｌｉｔｈｏｇｒａｐｈｙ）。
【０００５】
レジスト上層の保護膜は、今まで反射防止膜として検討された経緯がある。例えば、特許文献１〜３：特開昭６２−６２５２０号公報、特開昭６２−６２５２１号公報、特開昭６０−３８８２１号公報に示されるＡＲＣＯＲ法などである。ＡＲＣＯＲ法はレジスト膜上に透明な反射防止膜を形成し、露光後剥離する工程を含む方法であり、その簡便な方法で微細かつ高精度及び合わせ精度の高いパターンを形成する方法である。反射防止膜として低屈折率材料のパーフルオロアルキル化合物（パーフルオロアルキルポリエーテル、パーフルオロアルキルアミン）を用いると、レジスト−反射防止膜界面の反射光を大幅に低減し、寸法精度が向上する。フッ素系の材料としては、前述の材料以外に特許文献４：特開平５−７４７００号公報に示されるパーフルオロ（２，２−ジメチル−１，３−ジオキソール）−テトラフルオロエチレン共重合体、パーフルオロ（アリルビニルエーテル）、パーフルオロブテニルビニルエーテルの環化重合体などの非晶質ポリマーなどが提案されている。
【０００６】
しかし、上記パーフルオロアルキル化合物は、有機物との相溶性が低いことから、塗布膜厚を制御するための希釈液にはフロンなどが用いられているが、周知の通りフロンは現在環境保全の観点からその使用が問題となっている。また、上記化合物は均一な成膜性に問題があり、反射防止膜としては十分であるとはいえなかった。また、フォトレジスト膜の現像前に、反射防止膜をフロンで剥離しなければならなかった。そのため、従来装置に反射防止膜剥離用のシステムの増設をしなければならない、フロン系溶剤のコストがかなりかさむなど実用面でのデメリットが大きかった。
【０００７】
従来装置に増設無しで反射防止膜の剥離を行おうとすると、現像ユニットを使って剥離を行うのが最も望ましい。フォトレジストの現像ユニットで用いられる溶液は、現像液であるアルカリ水溶液と、リンス液である純水であるので、これらの溶液で容易に剥離できる反射防止膜材料が望ましいといえる。そのため、数多くの水溶性の反射防止膜材料及びこれらを用いるパターン形成方法が提案された。例えば、特許文献５，６：特開平６−２７３９２６号公報、特許第２８０３５４９号公報などである。
【０００８】
ところが、水溶性保護膜は、露光中に水に溶解してしまうので液浸リソグラフィーには用いることができない。一方で、非水溶性のフッ素系ポリマーは特殊なフロン系の剥離剤が必要であるということとフロン系溶媒専用の剥離カップが必要という問題があり、非水溶性で、簡便に剥離可能なレジスト保護膜が求められていた。
【０００９】
ここで、ヘキサフルオロアルコールをペンダントしたメタクリレートをベースにする現像液可溶なトップコートが提案されている（非特許文献４：Ｊ．Ｐｈｏｔｏｐｏｌｙｍｅｒ  Ｓｃｉ．  ａｎｄ  Ｔｅｃｈｎｏｌ．  Ｖｏｌ．１８  Ｎｏ．５  ｐ６１５  （２００５））。このものはＴｇが１５０℃と高く、アルカリ溶解性も高く、レジストとの相性も良好である。
【００１０】
【特許文献１】特開昭６２−６２５２０号公報
【特許文献２】特開昭６２−６２５２１号公報
【特許文献３】特開昭６０−３８８２１号公報
【特許文献４】特開平５−７４７００号公報
【特許文献５】特開平６−２７３９２６号公報
【特許文献６】特許第２８０３５４９号公報
【非特許文献１】Ｐｒｏｃ．  ＳＰＩＥ  Ｖｏｌ．  ４６９０  ｘｘｉｘ
【非特許文献２】Ｐｒｏｃ．  ＳＰＩＥ  Ｖｏｌ．  ５０４０  ｐ７２４
【非特許文献３】２ｎｄ  Ｉｍｍｅｒｓｉｏｎ  Ｗｏｒｋ  Ｓｈｏｐ，  Ｊｕｌｙ  １１，  ２００３，  Ｒｅｓｉｓｔ  ａｎｄ  Ｃｏｖｅｒ  Ｍａｔｅｒｉａｌ  Ｉｎｖｅｓｔｉｇａｔｉｏｎ  ｆｏｒ  Ｉｍｍｅｒｓｉｏｎ  Ｌｉｔｈｏｇｒａｐｈｙ
【非特許文献４】Ｊ．Ｐｈｏｔｏｐｏｌｙｍｅｒ  Ｓｃｉ．  ａｎｄ  Ｔｅｃｈｎｏｌ．  Ｖｏｌ．１８  Ｎｏ．５  ｐ６１５  （２００５）
【発明の開示】
【発明が解決しようとする課題】
【００１１】
本発明は、上記事情に鑑みなされたもので、良好な液浸リソグラフィーを可能とし、しかもフォトレジスト層の現像時に同時に除することができて、優れたプロセス適用性を有する液浸リソグラフィー用の保護膜材料、及びこのような材料を用いたパターン形成方法を提供することを目的とする。
【課題を解決するための手段】
【００１２】
本発明者らは、上記目的を達成するため鋭意検討を行った結果、下記一般式（１）
【化１】
0004761065.tif 000002
（式中、Ｒ1〜Ｒ4は水素原子、あるいはＲ1とＲ2、Ｒ3とＲ4が結合してメチレン基又はエチレン基を形成する基、Ｒ5はフッ素原子又はトリフルオロメチル基であり、Ｒ6は水素原子、メチル基、フッ素原子又はトリフルオロメチル基である。ｍ、ｎはそれぞれ１〜３の整数であり、０≦ａ≦１、０≦ｂ≦１、０＜ａ＋ｂ≦１の範囲である。）
で示される繰り返し単位を有する高分子化合物の膜をレジスト保護膜材料としてレジスト膜上に形成した場合、この保護膜（レジスト上層膜）が非水溶性で、滑水性に優れ、かつカルボキシル基又はα−フルオロアルコール基を有する繰り返し単位と共重合することによってアルカリ水溶液に溶解可能であり、しかもレジスト層とミキシングすることがなく、アルカリ水による現像時に、現像と一括して剥離可能であり、又は現像前に有機溶媒によって剥離することも可能で、プロセス的な適用性がかなり広くなることを知見し、本発明をなすに至ったものである。
【００１３】
即ち、本発明は、下記のレジスト保護膜材料及びパターン形成方法を提供する。
請求項１：
下記一般式（１）で示される繰り返し単位Ａ及び／又はＢを有する高分子化合物を含むことを特徴とするレジスト保護膜材料。
【化２】
0004761065.tif 000003
（式中、Ｒ1〜Ｒ4は水素原子、あるいはＲ1とＲ2、Ｒ3とＲ4が結合してメチレン基又はエチレン基を形成する基、Ｒ5はフッ素原子又はトリフルオロメチル基であり、Ｒ6は水素原子、メチル基、フッ素原子又はトリフルオロメチル基である。ｍ、ｎはそれぞれ１〜３の整数であり、０≦ａ≦１、０≦ｂ≦１、０＜ａ＋ｂ≦１の範囲である。）
請求項２：
一般式（１）で示される繰り返し単位に加えて、カルボキシル基及び下記一般式（２）で示されるα−フルオロアルコール基から選ばれるアルカリ溶解性基を有する繰り返し単位Ｃを共重合してなる高分子化合物を含む請求項１記載のレジスト保護膜材料。
【化３】
0004761065.tif 000004
（式中、Ｒ7、Ｒ8は水素原子、メチル基、フッ素原子又はトリフルオロメチル基であり、Ｒ7とＲ8のどちらか一方に少なくとも１個以上のフッ素原子を含む。）
請求項３：
更に、フルオロアルキル基を有する繰り返し単位Ｄを共重合してなる請求項１又は２記載のレジスト保護膜材料。
請求項４：
更に、上記高分子化合物を溶解する溶媒を含有する請求項１、２又は３記載のレジスト保護膜材料。
請求項５：
ウエハーに形成したフォトレジスト層上にレジスト上層膜材料による保護膜を形成し、露光を行った後、現像を行うリソグラフィーによるパターン形成方法において、上記レジスト上層膜材料として請求項１乃至４のいずれか１項記載のレジスト保護膜材料を用いることを特徴とするパターン形成方法。
請求項６：
ウエハーに形成したフォトレジスト層上にレジスト上層膜材料による保護膜を形成し、水中で露光を行った後、現像を行う液浸リソグラフィーによるパターン形成方法において、上記レジスト上層膜材料として請求項１乃至４のいずれか１項記載のレジスト保護膜材料を用いることを特徴とするパターン形成方法。
請求項７：
液浸リソグラフィーが、１８０〜２５０ｎｍの範囲の露光波長を用い、投影レンズとウエハーの間に水を挿入させたものである請求項６記載のパターン形成方法。
請求項８：
露光後に行う現像工程において、アルカリ現像液によりフォトレジスト層の現像とレジスト上層膜材料の保護膜の剥離とを同時に行う請求項６又は７記載のパターン形成方法。
請求項９：
露光後に有機溶媒によってレジスト保護膜の剥離を行い、アルカリ現像液によりフォトレジスト層の現像を行う請求項６又は７記載のパターン形成方法。
【発明の効果】
【００１４】
本発明の液浸リソグラフィーによるパターン形成方法は、レジスト膜上に形成されるレジスト保護膜が、非水溶性でアルカリ水溶液（アルカリ現像液）に溶解可能であり、しかもレジスト膜とミキシングしないものであるので、良好な液浸リソグラフィーを行うことができ、またアルカリ現像時にレジスト膜の現像と保護膜の除去とを同時に一括して行うことができる。更には、アルカリ溶解性基を共重合しない場合は溶媒剥離型保護膜とすることもできる。
【発明を実施するための最良の形態】
【００１５】
本発明のレジスト保護膜材料は、特に、ウエハーに形成したフォトレジスト層上にレジスト上層膜材料による保護膜を形成し、水中で露光を行った後、現像を行う液浸リソグラフィーによるパターン形成方法において、上記レジスト上層膜材料として用いられるもので、下記一般式（１）で示される繰り返し単位、即ち下記一般式（１ａ）で示される繰り返し単位Ａ及び下記一般式（１ｂ）で示される繰り返し単位Ｂ有する高分子化合物を添加してなるものである。
【００１６】
【化４】
0004761065.tif 000005
（式中、Ｒ1〜Ｒ4は水素原子、あるいはＲ1とＲ2、Ｒ3とＲ4が結合してメチレン基又はエチレン基を形成する基、Ｒ5はフッ素原子又はトリフルオロメチル基であり、Ｒ6は水素原子、メチル基、フッ素原子又はトリフルオロメチル基である。ｍ、ｎはそれぞれ１〜３の整数であり、０≦ａ≦１、０≦ｂ≦１、０＜ａ＋ｂ≦１の範囲である。）
【００１７】
ここで、一般式（１）中で示される繰り返し単位Ａ及びＢを得るためのモノマーとしては下記に例示することができる。
【００１８】
【化５】
0004761065.tif 000006
【００１９】
本発明のレジスト保護膜材料に用いる高分子化合物は、一般式（１）で示される環状のパーフルオロアルキル基を有する繰り返し単位に加えて、カルボキシル基及びα−フルオロアルコール基から選ばれるアルカリ溶解性基を有する繰り返し単位Ｃを共重合してなることが好ましい。ここで、α−フルオロアルコール基は、下記一般式（２）に示すことができる。
【００２０】
【化６】
0004761065.tif 000007
（式中、Ｒ7、Ｒ8は水素原子、メチル基、フッ素原子又はトリフルオロメチル基であり、Ｒ7とＲ8のどちらか一方に少なくとも１個以上のフッ素原子を含む。）
【００２１】
カルボキシル基及びα−フルオロアルコール基から選ばれるアルカリ溶解性基を有する繰り返し単位Ｃを得るためのモノマーとしては下記に例示することができる。
【００２２】
【化７】
0004761065.tif 000008
【００２３】
このようなモノマーから得られる繰り返し単位Ｃは、下記式の繰り返し単位から選ぶことができる。
繰り返し単位Ｃ
【化８】
0004761065.tif 000009
【００２４】
この場合、式（１）の撥水性の繰り返し単位Ａ及び／又はＢとアルカリ溶解性の繰り返し単位Ｃを共重合させた高分子化合物の水への溶解速度が０．１Å（オングストローム）／ｓ以下、２．３８質量％テトラメチルアンモニウムヒドロキシド水溶液からなる現像液の溶解速度が３００Å／ｓ以上のレジスト保護膜を形成することができる。一方、繰り返し単位Ａ又はＢのみからなり、アルカリ溶解性基を有しない場合は溶媒剥離型レジスト保護膜として用いることができる。
【００２５】
更に、レジスト膜とのミキシングを防止するために、フルオロアルキル基を有する繰り返し単位Ｄを共重合することもできる。
フルオロアルキル基を有する繰り返し単位Ｄを得るためのモノマーは下記に例示することができる。
【００２６】
【化９】
0004761065.tif 000010
【００２７】
【化１０】
0004761065.tif 000011
【００２８】
このようなモノマーから得られる繰り返し単位Ｄは、下記式の繰り返し単位から選ぶことができる。
繰り返し単位Ｄ
【化１１】
0004761065.tif 000012
【００２９】
【化１２】
0004761065.tif 000013
【００３０】
上記繰り返し単位Ａ、Ｂ、Ｃ、Ｄの比率をそれぞれａ、ｂ、ｃ、ｄとすると、０≦ａ≦１．０、０≦ｂ≦１．０、０＜ａ＋ｂ≦１．０、０≦ｃ≦０．９、０≦ｄ≦０．９、０≦ｅ≦０．９、好ましくは０≦ａ≦０．８、０≦ｂ≦０．８、０．１≦ａ＋ｂ≦０．８、０≦ｃ≦０．６、０≦ｄ≦０．８の範囲であり、ａ＋ｂ＋ｃ＋ｄ＝１である。
【００３１】
更に詳述すると、本発明に係る高分子化合物が、式（１ａ）の繰り返し単位Ａと式（１ｂ）の繰り返し単位Ｂからなる場合、繰り返し単位Ａの割合をａ、繰り返し単位Ｂの割合をｂとし、ａ＋ｂ＝１とした場合、０≦ａ≦１、０≦ｂ≦１であり、好ましくは０≦ａ≦０．９、０≦ｂ≦０．９、更に好ましくは０≦ａ≦０．８、０≦ｂ≦０．８である。
また、高分子化合物が、上記繰り返し単位Ａ，Ｂに加えて、上記繰り返し単位Ｃからなる場合、これら繰り返し単位の割合をそれぞれａ、ｂ、ｃとし、ａ＋ｂ＋ｃ＝１とすると、０≦ａ＜１、０≦ｂ＜１、０＜ａ＋ｂ＜１、０＜ｃ＜１であり、好ましくは０≦ａ≦０．９、０≦ｂ≦０．９、０．１≦ａ＋ｂ≦０．９、０．１≦ｃ≦０．９であり、更に好ましくは０≦ａ≦０．８、０≦ｂ≦０．８、０．１≦ａ＋ｂ≦０．８、０．２≦ｃ≦０．８である。
【００３２】
更に、高分子化合物が繰り返し単位Ａ，Ｂ，Ｃに加えて繰り返し単位Ｄからなる場合、これら繰り返し単位の割合をそれぞれａ、ｂ、ｃ、ｄとし、ａ＋ｂ＋ｃ＋ｄ＝１とすると、０≦ａ＜１、０≦ｂ＜１、０＜ａ＋ｂ＜１、０＜ｃ≦０．９、０＜ｄ≦０．９であり、好ましくは０≦ａ≦０．９、０≦ｂ≦０．９、０．１≦ａ＋ｂ≦０．９、０．１≦ｃ≦０．９、０．１≦ｄ≦０．９であり、更に好ましくは０≦ａ≦０．８、０≦ｂ≦０．８、０．１≦ａ＋ｂ≦０．８、０．１≦ｃ≦０．８、０．１≦ｄ≦０．８である。
【００３３】
なお、ここで、ａ＋ｂ＋ｃ＋ｄ＝１とは、繰り返し単位Ａ、Ｂ、Ｃ、Ｄを含む高分子化合物において、繰り返し単位Ａ、Ｂ、Ｃ、Ｄの各比率ａ、ｂ、ｃ、ｄの合計量が全繰り返し単位の合計量に対して１００モル％であることを示す。
【００３４】
本発明の高分子化合物は、ゲルパーミエーションクロマトグラフィー（ＧＰＣ）によるポリスチレン換算の重量平均分子量が１，０００〜５００，０００、好ましくは２，０００〜３０，０００であることが望ましい。重量平均分子量が小さすぎるとレジスト材料とミキシングを起こしたり、水に溶解しやすくなったりする。大きすぎるとスピンコート後の成膜性に問題が生じたり、アルカリ溶解性が低下したりすることがある。
【００３５】
これら高分子化合物を合成するには、１つの方法としては繰り返し単位Ａ〜Ｄを得るための不飽和結合を有するモノマーを有機溶剤中、ラジカル開始剤を加え、加熱重合を行うことにより、高分子化合物を得ることができる。重合時に使用する有機溶剤としては、トルエン、ベンゼン、テトラヒドロフラン、ジエチルエーテル、ジオキサン、メタノール、エタノール、イソプロパノール等が例示できる。重合開始剤としては、２，２’−アゾビスイソブチロニトリル（ＡＩＢＮ）、２，２’−アゾビス（２，４−ジメチルバレロニトリル）、ジメチル２，２−アゾビス（２−メチルプロピオネート）、ベンゾイルパーオキシド、ラウロイルパーオキシド等が例示でき、好ましくは５０〜８０℃に加熱して重合できる。反応時間としては２〜１００時間、好ましくは５〜２０時間である。
【００３６】
本発明の環状パーフルオロアルキル基をペンダントとするα−トリフルオロメチルアクリル酸−ノルボルネン共重合ポリマーはガラス転移点（Ｔｇ）が非常に高く、メタアクリレートよりも高温Ｔｇである。Ｔｇが高いことは、ベーク中のレジスト膜とのミキシング防止の点で有利である。
【００３７】
本発明のレジスト保護膜材料は、上記高分子化合物を溶媒に溶解させて用いることが好ましい。またこの場合、スピンコーティング法による成膜性の点から、上記高分子化合物の濃度が０．１〜２０質量％、特に０．５〜１０質量％となるように溶媒を使用することが好ましい。
【００３８】
用いられる溶媒としては特に限定されないが、レジスト層を溶解させる溶媒は好ましくない。例えば、レジスト溶媒として用いられるシクロヘキサノン、メチル−２−ｎ−アミルケトン等のケトン類、３−メトキシブタノール、３−メチル−３−メトキシブタノール、１−メトキシ−２−プロパノール、１−エトキシ−２−プロパノール等のアルコール類、プロピレングリコールモノメチルエーテル、エチレングリコールモノメチルエーテル、プロピレングリコールモノエチルエーテル、エチレングリコールモノエチルエーテル、プロピレングリコールジメチルエーテル、ジエチレングリコールジメチルエーテル等のエーテル類、プロピレングリコールモノメチルエーテルアセテート、プロピレングリコールモノエチルエーテルアセテート、乳酸エチル、ピルビン酸エチル、酢酸ブチル、３−メトキシプロピオン酸メチル、３−エトキシプロピオン酸エチル、酢酸ｔｅｒｔ−ブチル、プロピオン酸ｔｅｒｔ−ブチル、プロピレングリコールモノ−ｔｅｒｔ−ブチルエーテルアセテート等のエステル類などは好ましくない。
【００３９】
レジスト層を溶解しない溶媒としては、炭素数４以上の高級アルコール、トルエン、キシレン、アニソール、ヘキサン、シクロヘキサン、エーテルなどの非極性溶媒を挙げることができる。特に炭素数４以上の高級アルコールが好ましく用いられ、具体的には１−ブチルアルコール、２−ブチルアルコール、イソブチルアルコール、ｔｅｒｔ−ブチルアルコール、１−ペンタノール、２−ペンタノール、３−ペンタノール、ｔｅｒｔ−アミルアルコール、ネオペンチルアルコール、２−メチル−１−ブタノール、３−メチル−１−ブタノール、３−メチル−３−ペンタノール、シクロペンタノール、１−ヘキサノール、２−ヘキサノール、３−ヘキサノール、２，３−ジメチル−２−ブタノール、３，３−ジメチル−１−ブタノール、３，３−ジメチル−２−ブタノール、２−ジエチル−１−ブタノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、４−メチル−３−ペンタノール、シクロヘキサノール、ジイソプロピルエーテル、ジイソブチルエーテル、メチルシクロペンチルエーテル、メチルシクロヘキシルエーテルが挙げられる。
【００４０】
一方、フッ素系の溶媒もレジスト層を溶解しないので好ましく用いることができる。
このようなフッ素置換された溶媒を例示すると、２−フルオロアニソール、３−フルオロアニソール、４−フルオロアニソール、２，３−ジフルオロアニソール、２，４−ジフルオロアニソール、２，５−ジフルオロアニソール、５，８−ジフルオロ−１，４−ベンゾジオキサン、２，３−ジフルオロベンジルアルコール、１，３−ジフルオロ−２−プロパノール、２’，４’−ジフルオロプロピオフェノン、２，４−ジフルオロトルエン、トリフルオロアセトアルデヒドエチルヘミアセタール、トリフルオロアセトアミド、トリフルオロエタノール、２，２，２−トリフルオロエチルブチレート、エチルヘプタフルオロブチレート、エチルヘプタフルオロブチルアセテート、エチルヘキサフルオログルタリルメチル、エチル−３−ヒドロキシ−４，４，４−トリフルオロブチレート、エチル−２−メチル−４，４，４−トリフルオロアセトアセテート、エチルペンタフルオロベンゾエート、エチルペンタフルオロプロピオネート、エチルペンタフルオロプロピニルアセテート、エチルパーフルオロオクタノエート、エチル−４，４，４−トリフルオロアセトアセテート、エチル−４，４，４−トリフルオロブチレート、エチル−４，４，４−トリフルオロクロトネート、エチルトリフルオロスルホネート、エチル−３−（トリフルオロメチル）ブチレート、エチルトリフルオロピルベート、Ｓ−エチルトリフルオロアセテート、フルオロシクロヘキサン、２，２，３，３，４，４，４−ヘプタフルオロ−１−ブタノール、１，１，１，２，２，３，３−ヘプタフルオロ−７，７−ジメチル−４，６−オクタンジオン、１，１，１，３，５，５，５−ヘプタフルオロペンタン−２，４−ジオン、３，３，４，４，５，５，５−ヘプタフルオロ−２−ペンタノール、３，３，４，４，５，５，５−ヘプタフルオロ−２−ペンタノン、イソプロピル４，４，４−トリフルオロアセトアセテート、メチルパーフルオロデナノエート、メチルパーフルオロ（２−メチル−３−オキサヘキサノエート）、メチルパーフルオロノナノエート、メチルパーフルオロオクタノエート、メチル−２，３，３，３−テトラフルオロプロピオネート、メチルトリフルオロアセトアセテート、１，１，１，２，２，６，６，６−オクタフルオロ−２，４−ヘキサンジオン、２，２，３，３，４，４，５，５−オクタフルオロ−１−ペンタノール、１Ｈ，１Ｈ，２Ｈ，２Ｈ−パーフルオロ−１−デカノール、パーフルオロ（２，５−ジメチル−３，６−ジオキサンアニオニック）酸メチルエステル、２Ｈ−パーフルオロ−５−メチル−３，６−ジオキサノナン、１Ｈ，１Ｈ，２Ｈ，３Ｈ，３Ｈ−パーフルオロノナン−１，２−ジオール、１Ｈ，１Ｈ，９Ｈ−パーフルオロ−１−ノナノール、１Ｈ，１Ｈ−パーフルオロオクタノール、１Ｈ，１Ｈ，２Ｈ，２Ｈ−パーフルオロオクタノール、２Ｈ−パーフルオロ−５，８，１１，１４−テトラメチル−３，６，９，１２，１５−ペンタオキサオクタデカン、パーフルオロトリブチルアミン、パーフルオロトリヘキシルアミン、パーフルオロ−２，５，８−トリメチル−３，６，９−トリオキサドデカン酸メチルエステル、パーフルオロトリペンチルアミン、パーフルオロトリプロピルアミン、１Ｈ，１Ｈ，２Ｈ，３Ｈ，３Ｈ−パーフルオロウンデカン−１，２−ジオール、トルフルオロブタノール１，１，１−トリフルオロ−５−メチル−２，４−ヘキサンジオン、１，１，１−トリフルオロ−２−プロパノール、３，３，３−トリフルオロ−１−プロパノール、１，１，１−トリフルオロ−２−プロピルアセテート、パーフルオロブチルテトラヒドロフラン、パーフルオロ（ブチルテトラヒドロフラン）、パーフルオロデカリン、パーフルオロ（１，２−ジメチルシクロヘキサン）、パーフルオロ（１，３−ジメチルシクロヘキサン）、プロピレングリコールトリフルオロメチルエーテルアセテート、プロピレングリコールメチルエーテルトリフルオロメチルアセテート、トリフルオロメチル酢酸ブチル、３−トリフルオロメトキシプロピオン酸メチル、パーフルオロシクロヘキサノン、プロピレングリコールトリフルオロメチルエーテル、トリフルオロ酢酸ブチル、１，１，１−トリフルオロ−５，５−ジメチル−２，４−ヘキサンジオン、１，１，１，３，３，３−ヘキサフルオロ−２−プロパノール、１，１，１，３，３，３−ヘキサフルオロ−２−メチル−２−プロパノール、２，２，３，４，４，４−ヘキサフルオロ−１−ブタノール、２−トリフルオロメチル−２−プロパノール，２，２，３，３−テトラフルオロ−１−プロパノール、３，３，３−トリフルオロ−１−プロパノール、４，４，４−トリフルオロ−１−ブタノールなどが挙げられ、これらの１種を単独で又は２種以上を混合して使用することができるが、これらに限定されるものではない。
【００４１】
更には、下記一般式（３）で示される溶媒を用いることもできる。
【化１３】
0004761065.tif 000014
【００４２】
上記一般式（３）中、Ｒ11、Ｒ12は水素原子、又は炭素数１〜１０の直鎖状もしくは分岐状のアルキル基であり、少なくともＲ11、Ｒ12のどちらか一方あるいは両方に１個以上のフッ素原子を含む。Ｒ10は炭素数２〜５の直鎖状もしくは分岐状のアルキレン基である。この式（３）の溶媒としては、下記のものが例示される。
【００４３】
【化１４】
0004761065.tif 000015
【００４４】
これらの溶媒はスピンコート用の溶媒として用いることもできるし、溶媒剥離型保護膜としての剥離溶媒として用いることもできる。
溶媒による剥離は、ポストエクスポージャベーク（ＰＥＢ）前に行ってもよいし、ＰＥＢ後に行ってもよい。剥離方法としては、ウエハーを回転させながらウエハー中心に位置させたノズルから剥離液をディスペンスする方法が挙げられる。ＰＥＢ前に剥離を行う場合、剥離溶媒が残存しているとＰＥＢ中に剥離溶媒の蒸発と共にレジスト中の酸が蒸発し、酸が蒸発した部分の脱保護反応が進行せず、現像後にパターンが形成されずに欠陥を形成してしまうおそれがある。この様なことを防ぐために、溶媒のディスペンス後、スピンドライや真空乾燥などで溶媒を十分に乾燥させる必要がある。ＰＥＢ後に剥離を行う場合、ＰＥＢ中にレジストと保護膜がミキシングしてしまうことがある。保護膜のポリマーに残存するモノマーなどの低分子成分がインターミキシングの原因となることがあるので、ポリマー重合における低分子成分の除去は重要である。
【００４５】
本発明の非水溶性でかつアルカリ可溶性のレジスト保護膜（上層膜）材料を使ったパターン形成方法について説明する。まず、フォトレジスト層の上に非水溶性でかつアルカリ可溶性のレジスト保護膜（上層膜）材料をスピンコート法などで成膜する。膜厚は１０〜５００ｎｍの範囲が好ましい。露光方法はレジスト保護膜と投影レンズの間が空気あるいは窒素などの気体であるドライ露光でもよいが、レジスト保護膜と投影レンズ間が液体で満たされている液浸露光でもよい。液浸露光では水が好ましく用いられる。液浸露光において、ウエハー裏面への水の回り込みや、基板からの溶出を防ぐために、ウエハーエッジや裏面のクリーニングの有無、及びそのクリーニング方法は重要である。例えばレジスト保護膜をスピンコート後に４０〜１３０℃の範囲で１０〜３００秒ベークすることによって溶媒を揮発させる。レジストや、ドライ露光の場合はスピンコート時にエッジクリーニングを行うが、液浸露光の場合、親水性の高い基板面が水に接触すると、エッジ部分の基板面に水が残ることがあり、好ましいことではない。そのためレジスト保護膜のスピンコート時にはエッジクリーニングをしない方法が挙げられる。
【００４６】
レジスト保護膜を形成後、ＫｒＦ又はＡｒＦ液浸リソグラフィーによって水中で露光する。露光後、ＰＥＢを行い、アルカリ現像液で１０〜３００秒現像を行う。アルカリ現像液は２．３８質量％のテトラメチルアンモニウムヒドロキシド水溶液が一般的に広く用いられており、本発明のレジスト保護膜の剥離とレジスト膜の現像を同時に行う。ＰＥＢ前に、レジスト保護膜上に水が残っている場合がある。水が残っている状態でＰＥＢを行うと、水が保護膜を通過しレジスト中の酸を吸い出してしまい、パターン形成ができなくなる。ＰＥＢ前に保護膜上の水を完全に除去するため、ＰＥＢ前のスピンドライ、保護膜表面の乾燥空気や窒素によるパージ、あるいは露光後のステージ上の水回収ノズル形状や水回収プロセスの最適化などによって保護膜上の水を乾燥あるいは回収する必要がある。更に、本発明に示される撥水性の高いレジスト保護膜は、水回収性に優れている特徴がある。
【００４７】
レジスト材料の種類は、特に限定されない。ポジ型でもネガ型でもよく、通常の炭化水素系の単層レジスト材料でもよく、珪素原子などを含んだバイレイヤーレジスト材料でもよい。ＫｒＦ露光におけるレジスト材料は、ベース樹脂としてポリヒドロキシスチレン又はポリヒドロキシスチレン−（メタ）アクリレート共重合体の、ヒドロキシ基あるいはカルボキシル基の水素原子が酸不安定で置換された重合体が好ましく用いられる。
【００４８】
ＡｒＦ露光におけるレジスト材料は、ベース樹脂として芳香族を含まない構造が必須であり、具体的にはポリアクリル酸及びその誘導体、ノルボルネン誘導体−無水マレイン酸交互重合体及びポリアクリル酸又はその誘導体との３あるいは４元共重合体、テトラシクロドデセン誘導体−無水マレイン酸交互重合体及びポリアクリル酸又はその誘導体との３あるいは４元共重合体、ノルボルネン誘導体−マレイミド交互重合体及びポリアクリル酸又はその誘導体との３あるいは４元共重合体、テトラシクロドデセン誘導体−マレイミド交互重合体及びポリアクリル酸又はその誘導体との３あるいは４元共重合体、及びこれらの２つ以上の、あるいはポリノルボルネン及びメタセシス開環重合体から選択される１種あるいは２種以上の高分子重合体が好ましく用いられる。
【実施例】
【００４９】
以下、合成例及び実施例と比較例を示して本発明を具体的に説明するが、本発明は下記実施例に制限されるものではない。なお、実施例中、ＧＰＣはゲルパーミエーションクロマトグラフィーであり、ポリスチレン換算の重量平均分子量（Ｍｗ）、数平均分子量（Ｍｎ）を求めた。
また、合成例で使用したモノマー１〜９の構造式を下記に示す。
【００５０】
【化１５】
0004761065.tif 000016
【００５１】
［合成例１］
２００ｍＬのフラスコにモノマー１を１２．５ｇ、モノマー３を２２ｇ、モノマー４を９．２ｇ、溶媒としてメタノールを４０ｇ添加した。この反応容器を窒素雰囲気下、−７０℃まで冷却し、減圧脱気、窒素フローを３回繰り返した。室温まで昇温後、重合開始剤として２，２’−アゾビス（２，４−ジメチルバレロニトリル）を３ｇ加え、６５℃まで昇温後、２５時間反応させた。この反応溶液をヘキサンに晶出させて樹脂を単離した。得られた樹脂の組成は1Ｈ−ＮＭＲ、分子量はＧＰＣで確認し、実施例ポリマー１とした。
【化１６】
0004761065.tif 000017
【００５２】
［合成例２］
２００ｍＬのフラスコにモノマー３を３８．７ｇ、モノマー２を１３．３ｇ、溶媒としてメタノールを４０ｇ添加した。この反応容器を窒素雰囲気下、−７０℃まで冷却し、減圧脱気、窒素フローを３回繰り返した。室温まで昇温後、重合開始剤として２，２’−アゾビス（２，４−ジメチルバレロニトリル）を３ｇ加え、６５℃まで昇温後、２５時間反応させた。この反応溶液をヘキサンに晶出させて樹脂を単離した。得られた樹脂の組成は1Ｈ−ＮＭＲ、分子量はＧＰＣで確認し、実施例ポリマー２とした。
【化１７】
0004761065.tif 000018
【００５３】
［合成例３］
２００ｍＬのフラスコにモノマー３を３０．４ｇ、モノマー６を２．２ｇ、モノマー２を１３．３ｇ、溶媒としてメタノールを４０ｇ添加した。この反応容器を窒素雰囲気下、−７０℃まで冷却し、減圧脱気、窒素フローを３回繰り返した。室温まで昇温後、重合開始剤として２，２’−アゾビス（２，４−ジメチルバレロニトリル）を３ｇ加え、６５℃まで昇温後、２５時間反応させた。この反応溶液をヘキサンに晶出させて樹脂を単離した。得られた樹脂の組成は1Ｈ−ＮＭＲ、分子量はＧＰＣで確認し、実施例ポリマー３とした。
【化１８】
0004761065.tif 000019
【００５４】
［合成例４］
２００ｍＬのフラスコにモノマー３を３８．７ｇ、モノマー２を９．２ｇ、モノマー５を２．３ｇ、溶媒としてメタノールを４０ｇ添加した。この反応容器を窒素雰囲気下、−７０℃まで冷却し、減圧脱気、窒素フローを３回繰り返した。室温まで昇温後、重合開始剤として２，２’−アゾビス（２，４−ジメチルバレロニトリル）を３ｇ加え、６５℃まで昇温後、２５時間反応させた。この反応溶液をヘキサンに晶出させて樹脂を単離した。得られた樹脂の組成は1Ｈ−ＮＭＲ、分子量はＧＰＣで確認し、実施例ポリマー４とした。
【化１９】
0004761065.tif 000020
【００５５】
［合成例５］
２００ｍＬのフラスコにモノマー３を３８．７ｇ、モノマー２を９．２ｇ、モノマー７を４．２ｇ、溶媒としてメタノールを４０ｇ添加した。この反応容器を窒素雰囲気下、−７０℃まで冷却し、減圧脱気、窒素フローを３回繰り返した。室温まで昇温後、重合開始剤として２，２’−アゾビス（２，４−ジメチルバレロニトリル）を３ｇ加え、６５℃まで昇温後、２５時間反応させた。この反応溶液をヘキサンに晶出させて樹脂を単離した。得られた樹脂の組成は1Ｈ−ＮＭＲ、分子量はＧＰＣで確認し、実施例ポリマー５とした。
【化２０】
0004761065.tif 000021
【００５６】
［合成例６］
２００ｍＬのフラスコにモノマー１を３１．３ｇ、モノマー２を１２．５ｇ、溶媒としてテトラヒドロフランを４０ｇ添加した。この反応容器を窒素雰囲気下、−７０℃まで冷却し、減圧脱気、窒素フローを３回繰り返した。室温まで昇温後、重合開始剤として２，２’−アゾビス（２，４−ジメチルバレロニトリル）を３ｇ加え、６５℃まで昇温後、２５時間反応させた。この反応溶液をヘキサンに晶出させて樹脂を単離した。得られた樹脂の組成は1Ｈ−ＮＭＲ、分子量はＧＰＣで確認し、実施例ポリマー６とした。
【化２１】
0004761065.tif 000022
【００５７】
［比較合成例１］
２００ｍＬのフラスコにモノマー８を３５ｇ、モノマー９を９ｇ、溶媒としてメタノールを６０ｇ添加した。この反応容器を窒素雰囲気下、−７０℃まで冷却し、減圧脱気、窒素フローを３回繰り返した。室温まで昇温後、重合開始剤として２，２’−アゾビス（２，４−ジメチルバレロニトリル）を３ｇ加え、６５℃まで昇温後、２５時間反応させた。この反応溶液をヘキサンに晶出させて樹脂を単離した。得られた樹脂の組成は1Ｈ−ＮＭＲ、分子量はＧＰＣで確認し、比較例ポリマー１とした。
【化２２】
0004761065.tif 000023
【００５８】
実施例ポリマー１〜６及び比較例ポリマー１の粉体を、示差走査熱量計ＤＳＣ８２３０理学電機製を用いてガラス転移点を測定した。結果を表１に示す。
【００５９】
【表１】
0004761065.tif 000024
【００６０】
Ｔｇが高いことは、ベーク中にレジスト膜とミキシングすることが少なく、現像後のレジストパターン変化が少ない点が有利である。
【００６１】
実施例ポリマー１〜５及び比較例ポリマー１は、上記合成例に示したポリマーを用い、それぞれ０．５ｇをイソブチルアルコール２５ｇに溶解させ、実施例ポリマー６の０．５ｇは下記構造式のフッ素溶媒１に２０ｇに溶解させ、それぞれ０．２ミクロンサイズのポリプロピレンフィルターで濾過し、レジスト保護膜溶液を作製した。
ヘキサメチルジシラザン（ＨＭＤＳ）処理したシリコンウエハー上にレジスト保護膜溶液を塗布し、１００℃で６０秒間ベークして厚さ５０ｎｍのレジスト保護膜を作製した。
次に、上記方法でレジスト保護膜を形成したウエハーを純水で５分間リンスし、膜厚の変動を観察した。結果を表２に示す。
【００６２】
【表２】
0004761065.tif 000025
【００６３】
また、上記方法で作製した実施例ポリマー１〜５、比較例ポリマー１によるレジスト保護膜を形成したウエハーを２．３８質量％テトラメチルアンモニウムヒドロキシド（ＴＭＡＨ）水溶液で３０秒間現像し、現像後の膜厚を測定した。実施例ポリマー６による溶媒剥離型レジスト保護膜の場合は、ウエハーを５００ｒｐｍで回転させながらフッ素溶媒１を１０秒間かけ流し、２，０００ｒｐｍで２０秒間スピンドライした後に、膜厚を測定した。結果を表３に示す。
【００６４】
【表３】
0004761065.tif 000026
【００６５】
上記方法でレジスト保護膜を形成して水平に保ったウエハー上に５０μＬの純水を滴下し水玉を形成した。次にこのウエハーを徐々に傾斜させ、水玉が転落し始めるウエハーの角度（転落角）を求めた。結果を表４に示す。
【００６６】
【表４】
0004761065.tif 000027
【００６７】
転落角が小さいことは、水が流動しやすいことを示し、スキャン露光におけるスキャンスピードを高くできることを示す。本発明のポリマーの場合は、転落角が小さい特徴がある。
【００６８】
更に、下記に示すレジストポリマー５ｇ、ＰＡＧ０．２５ｇ、クエンチャーであるトリエタノールアミン０．３ｇを５５ｇのプロピレングリコールモノエチルエーテルアセテート（ＰＧＭＥＡ）溶液に溶解し、０．２ミクロンサイズのポリプロピレンフィルターで濾過し、レジスト溶液を作製した。Ｓｉ基板上に作製した日産化学社製反射防止膜ＡＲＣ−２９Ａの８７ｎｍ膜厚上にレジスト溶液を塗布し、１１０℃で６０秒ベークして膜厚１５０ｎｍのレジスト膜を作製した。その上にレジスト保護膜を塗布し、１００℃で６０秒間ベークした。擬似的な液浸露光を再現するために、露光後の膜の純水リンスを５分間行った。（株）ニコン製ＡｒＦスキャナーＳ３０７Ｅ（ＮＡ０．８５  σ０．９３  ４／５輪帯照明、６％ハーフトーン位相シフトマスク）で露光し、純水をかけながら５分間リンスを行い、１２５℃で６０秒間ポストエクスポージャベーク（ＰＥＢ）を行い、２．３８質量％ＴＭＡＨ現像液で６０秒間現像を行った。
実施例ポリマー６による溶媒剥離型レジスト保護膜の場合は、ＰＥＢ、純水リンス後、ウエハーを５００ｒｐｍで回転させながらフッ素溶媒１を１０秒間かけ流し、２０００ｒｐｍで２０秒間スピンドライした後に、２．３８質量％ＴＭＡＨ現像液で６０秒間現像を行った。
保護膜無しで露光、純水リンス、ＰＥＢ、現像、また露光後純水リンスを行わない通常のプロセスも行った。
ウエハーを割断し、７５ｎｍラインアンドスペースのパターン形状、感度を比較した。結果を表５に示す。
【００６９】
【化２３】
0004761065.tif 000028
【００７０】
【表５】
0004761065.tif 000029
【００７１】
保護膜無しで露光後純水リンスを行った場合はＴ−ｔｏｐ形状になった。これは発生した酸が水に溶解したためと考えられる。一方、本発明の保護膜を使った場合は形状の変化は起こらなかった。メタクリレートをベースとする保護膜の場合は、現像後のレジスト形状が膜減り形状であった。